Огнезащитный материал

Полезная модель относится к огнезащитным материалам и может быть использована преимущественно для пошива спецодежды при обеспечении защиты от опасных и вредных производственных факторов огня, повышенной температуры, искр и брызг расплавленного металла, тепловых потоков большой интенсивности и т.п.
Известен огнезащитный материал в виде ткани [RU 2309204, С1, D03D 15/12, 27.10.2007], содержащий по основе и утку штапельную пряжу, включающую штапельные волокна на основе тройного ароматического сополиамида в смеси с натуральными или искусственными волокнами, при этом ткань выполняют посредством производных, комбинированных и сложных переплетений, а в качестве натуральных волокон используют хлопковые, льняные, шерстяные волокна, в качестве искусственных волокон используют огнестойкие вискозные волокна.
Недостатком этого материала является относительно низкие огнезащитные свойства.
2
Известна также ткань [RU 121256, U1, D03D 15/12, 20.10.2012], выполненная переплетением основных нитей, выбранных из группы параарамидных волокон, и уточных нитей, выбранных из группы, содержащей натуральные волокна, причем основные нити дополнительно содержат пряжу из натуральных волокон, а уточные нити содержат дополнительно пряжу из волокон, выбранных из группы параамидных волокон при следующем соотношении компонентов, мас.%: параамидные волокна 20-30, натуральные волокна 70-80, при этом поверхностная плотность вырабатываемой ткани составляет 290-310 г/м.
Недостатком этой ткани также является относительно низкие огнезащитные свойства.
Наиболее близким к предложенному является многослойный огнезащитный материал для одежды [RU 10182, U1, D03D 15/00, 16.06.1999], содержащий огнезащитный слой из термостойких волокон и минимум один теплоизолирующий слой из натуральных волокон, а также водоизолирующий слой, и выполнен в виде пакета, причем огнезащитный слой выполнен в виде нетканого иглопробивного термостойкого полотна из высокомодульных волокон типа СВМ, терлон, армос, на огнезащитный слой путем промазки и термообработки нанесен водоизолирующий полимерный слой, а теплоизолирующие слои образованы слоями шерстяного ватина, примыкающего к огнезащитному слою и слоям из хлопчатобумажной ткани, при этом слои объединены в пакет прошивкой.
Недостатком этого материала является относительно низкие теплоизолирующие свойства, поскольку в качестве теплоизолирующих используются слои, образованные слоями шерстяного ватина, которые не обладают высокими теплоизолирующими свойствами и непосредственно прилегают к огнезащитному слою. Кроме того, недостатком этого материала является относительно низкие огнезащитные свойства, поскольку при лучевом и контактном воздействии с горячими средами не обеспечивается локализация воздействия и оно распространяются по поверхности ткани. Дополнительный недостаток наиболее близкого технического решения заключается в относительно низкой механической прочности материала, что может исключить использование ткани для пошива одежды при работе в условиях окружения, связанного с окружающими металлическим конструкциями и другими жесткими материалами, имеющими повышенную температуру и острые выступы.
Задачей, которая решается в полезной модели, является создание огнезащитного материала с высокой механической прочностью, высокими огнезащитными свойствами и малой теплопроводностью.
Требуемый технический результат заключается в повышении огнезащитных и механических свойств материала и снижении его теплопроводности.
Поставленная задача решается, а требуемый технический результат достигается тем, что в огнезащитном материале, состоящем из внешнего огнезащитного слоя и теплоизолирующего слоя, объединенных прошивкой, согласно полезной модели между внешним огнезащитным и теплоизолирующим слоями введен теплозащитный слой, выполненный из термостойких волокон нетканого материала, причем внешний огнезащитный слой выполнен из арамидной ткани и проволоконен иглопробивным способом термостойкими волокнами теплозащитного слоя.
Кроме того, требуемый технический результат достигается тем, что теплоизолирующий слой выполнен из шерстяных волокон.
Кроме того, требуемый технический результат достигается тем, что теплоизолирующий слой выполнен из хлопковых волокон.
Кроме того, требуемый технический результат достигается тем, что теплоизолирующий слой выполнен из льняных волокон.
Кроме того, требуемый технический результат достигается тем, что в качестве термостойких волокон использованы окисленные полиакрилонитрильные волокна.
Кроме того, требуемый технический результат достигается тем, что в качестве термостойких волокон использованы арамидные волокна.
Кроме того, требуемый технический результат достигается тем, что в качестве термостойких волокон использованы базальтовые волокна.
Кроме того, требуемый технический результат достигается тем, что в качестве термостойких волокон использованы кремнеземные волокна.
На чертеже показана структура огнезащитного материала.
Огнезащитный материал состоит из объединенных прошивкой внешнего огнезащитного слоя 1 и теплоизолирующего слоя 2, а также размещенного между внешним огнезащитным 1 и теплоизолирующим 2 слоями теплозащитный слой 3 из нетканого материала из термостойких волокон.
Особенностью предложенного материала является то, что внешний огнезащитный слой 1 выполнен из арамидной ткани и проволоконен иглопробивным способом термостойкими волокнами теплозащитного слоя 3.
Теплоизолирующий слой 2 может быть выполнен из натуральных волокон, в частности из шерстяных, хлопковых и льняных волокон.
В качестве термостойких волокон могут быть использованы использованы окисленные полиакрилонитрильные, арамидные, базальтовые или кремнеземные волокна.
Используется огнезащитный материал следующим образом.
Огнезащитный материал состоит из объединенных прошивкой внешнего огнезащитного слоя 1 и теплоизолирующего слоя 2, а также размещенного между внешним огнезащитным 1 и теплоизолирующим 2 слоями теплозащитного слоя 3 из нетканого материала из термостойких волокон.
При сильном тепловом или огневом воздействии внешний огнезащитный слой защищает в условиях кратковременных температур до 750°С и длительно до 350°С, что вызвано использованием внешнего огнезащитного слоя 1 из арамидной ткани. При этом внешний огнезащитный слой 1 из арамидной ткани проволоконен иглопробивным способом термостойкими волокнами теплозащитного слоя 3. Это обеспечивает дополнительную противоогневую защиту при лучевом и контактном воздействии с горячими средами за счет того, что обеспечивает локализацию воздействия и уменьшает его распространение по поверхности материала. Кроме того, поскольку внешний огнезащитный слой 1 выполнен из арамидной ткани, то обеспечивается высокая механическая прочность материала, что позволяет его использовать для пошива одежды для рабочих, работающих в условиях окружения, связанного с окружающими металлическим конструкциями и другими жесткими материалами, имеющими повышенную температуру и острые выступы. Теплоизолирующий слой 2 может быть выполнен из натуральных волокон, в частности из шерстяных, хлопковых, льняных волокон, что позволяет обеспечить дополнительную тепловую защиту и комфортные условия для контакта материала с телом человека.
Материал может быть простеган (прострочен) термостойкими нитями (арамидными, кремнеземными, стеклянными и пр.).
Таким образом, благодаря введенным усовершенствованиям достигается требуемый технический результат, заключающийся в повышении огнезащитных и механических свойств материала и снижении его теплопроводности.